(57)【要約】【課題】貫通導体に剥離が発生することがなく、貫通導体と配線導体との接続信頼性に優れる高密度配線の配線基板を提供すること。【解決手段】絶縁樹脂板１の上下面に銅箔から成る配線導体２Ａ・２Ｂが被着された両面銅張板の上下両面に絶縁樹脂層３Ａ・３Ｂを被着させるとともに、両面銅張板および絶縁樹脂層３Ａ・３Ｂにレーザ加工を施すことにより、内面に炭化層８が形成された複数の貫通孔４を穿孔し、次に炭化層８上にめっき膜１３Ａを被着させ、次に炭化層８をめっき膜１３Ａとともにエッチング除去し、次に炭化層８およびめっき膜１３Ａが除去された貫通孔４の内部にめっきを充填させて貫通導体５を形成する。【選択図】  図２
2004228362.tif 000002
【特許請求の範囲】
【請求項１】
絶縁樹脂板の上下面に銅箔から成る配線導体が被着された両面銅張板の上下両面に絶縁樹脂層を被着させるとともに、前記両面銅張板および前記絶縁樹脂層にレーザ加工を施すことにより、前記両面銅張板および前記絶縁樹脂層を貫通し、内面に炭化層が形成された複数の貫通孔を穿孔する工程と、次に前記炭化層の表面にめっき膜を被着させる工程と、次に前記炭化層を前記めっき膜とともにエッチング除去する工程と、次に前記炭化層および前記めっき膜が除去された前記貫通孔の内部にめっきを充填して貫通導体を形成するとともに前記絶縁樹脂層の表面に前記めっきを被着させて配線導体層を形成する工程とを行なうことを特徴とする配線基板の製造方法。
【発明の詳細な説明】
【０００１】
【発明の属する技術分野】
本発明は、有機材料系の多層配線基板の製造方法に関する。
【０００２】
【従来の技術】
従来、半導体素子を搭載するための有機材料系の配線基板として、例えばガラス−エポキシ樹脂から成る絶縁樹脂板の上下面に銅箔から成る配線導体が被着された両面銅張板の上下両面にエポキシ樹脂を主成分とする絶縁樹脂層が被着されているとともにその絶縁樹脂板および絶縁樹脂層を上下に貫通する複数の貫通孔を有し、貫通孔の内面に貫通導体および絶縁樹脂層の表面に配線導体層がそれぞれ無電解銅めっきおよび電解銅めっきにより被着されて成る多層配線基板が用いられている。この配線基板においては、貫通孔の内面に被着させた貫通導体を介して上下に位置する配線導体および配線導体層を電気的に接続することにより立体的な高密度配線が可能となっている。
【０００３】
なお、このような有機材料系の多層配線基板は、例えば厚みが０．３５〜０．４５ｍｍ程度のガラス−エポキシ樹脂から成る絶縁樹脂板の上下面に厚みが７〜１２μｍ程度の銅箔から成る配線導体が被着形成された両面銅張板の上下両面に厚みが２５〜４５μｍの絶縁樹脂層を被着させるとともに、その上面から下面にかけて直径が２００〜５００μｍ程度の貫通孔をドリル加工により穿孔し、しかる後、貫通孔の内面に厚みが１５〜５０μｍ程度の銅めっきから成る貫通導体を、および絶縁樹脂層の表面に配線導体層を無電解めっき法および電解めっき法により被着させることによって製作されている。
【０００４】
【特許文献１】
特開２０００−９１７５０号公報
【０００５】
【発明が解決しようとする課題】
ところで、このような有機材料系の多層配線基板においては、その配線密度をさらに高めるために貫通孔の直径を例えば７５〜１３０μｍ程度の小さなものとする試みがなされている。そしてこのような直径が７５〜１３０μｍ程度の小さな貫通孔を形成するためには、例えば炭酸ガスレーザによる穿孔方法が採用される。
【０００６】
しかしながら、貫通孔を炭酸ガスレーザで穿孔した場合には、貫通孔の内面に絶縁樹脂板や絶縁樹脂層を構成する樹脂の炭化層が形成され、この炭化層がもろいために、貫通孔の内面に銅めっきから成る貫通導体を被着させた後、貫通孔の内面の炭化層を起点にして貫通導体が剥離してしまい、それにより貫通導体と配線導体との間にクラックが発生して導通不良を起こしてしまうという問題があった。
【０００７】
本発明は、かかる従来の問題点に鑑み案出されたものであり、その目的は、貫通導体に剥離が発生することがなく、貫通導体と配線導体とが常に良好に接続された極めて高密度な配線が可能な配線基板およびその製造方法を提供することにある。
【０００８】
【課題を解決するための手段】
本発明の配線基板の製造方法は、絶縁樹脂板の上下面に銅箔から成る配線導体が被着された両面銅張板の上下両面に絶縁樹脂層を被着させるとともに、前記両面銅張板および前記絶縁樹脂層にレーザ加工を施すことにより、前記両面銅張板および前記絶縁樹脂層を貫通し、内面に炭化層が形成された複数の貫通孔を穿孔する工程と、次に前記炭化層の表面にめっき膜を被着させる工程と、次に前記炭化層を前記めっき膜とともにエッチング除去する工程と、次に前記炭化層および前記めっき膜が除去された前記貫通孔の内部にめっきを充填して貫通導体を形成するとともに前記絶縁樹脂層の表面に前記めっきを被着させて配線導体層を形成する工程とを行なうことを特徴とするものである。
【０００９】
本発明の配線基板の製造方法によれば、レーザ加工により形成された貫通孔の内面の炭化層上にめっき膜を被着させた後、炭化層をめっき膜とともにエッチング除去し、さらに炭化層およびめっき膜が除去された貫通孔の内部にめっきを充填して貫通導体を形成することから、めっき膜の形成時にめっき膜が炭化層の微視的な凹凸内に入り込んでめっき膜の成膜時の応力が炭化層に良好に作用して炭化層が剥離されやすくなり、炭化層およびめっき膜をエッチング除去する際に炭化層がめっき膜とともに良好に除去され、その結果、貫通導体が炭化層を起点にして剥離することがない配線基板を得ることができる。
【００１０】
【発明の実施の形態】
次に、本発明の配線基板の製造方法について、添付の図面に基づいて詳細に説明する。
図１は、本発明の製造方法によって製作される配線基板の実施の形態の一例を示す部分断面図である。図１において、１は絶縁樹脂板、２Ａ・２Ｂは配線導体、３Ａ・３Ｂは絶縁樹脂層、４は貫通孔、５は貫通導体、６Ａ・６Ｂは配線導体層であり、主として絶縁樹脂板１の上下面に配線導体２Ａ・２Ｂおよび絶縁樹脂層３Ａ・３Ｂが順に被着されるとともに、絶縁樹脂板１および配線導体２Ａ・２Ｂおよび絶縁樹脂層３Ａ・３Ｂを貫通して複数の貫通孔４が設けられ、さらに貫通孔４の内部にめっきを充填して貫通導体５が形成されるとともに絶縁樹脂層３Ａ・３Ｂの表面に配線導体６Ａ・６Ｂが被着形成されることにより配線基板が構成されている。なお、本実施の形態の一例においては、絶縁樹脂層３Ａ・３Ｂ上にソルダーレジスト７が設けられている。
【００１１】
絶縁樹脂板１は、本発明の製造方法によって製作される配線基板のコア部材として機能し、例えばガラスクロスやアラミドクロスにエポキシ樹脂やビスマレイミドトリアジン樹脂・ポリフェニレンエーテル樹脂等の樹脂を含浸させた有機系絶縁材料から成る厚みが０．３５〜０．４５ｍｍの平板であり、その上下面に厚みが７〜１２μｍの銅箔から成る配線導体２Ａ・２Ｂが被着された、いわゆる両面銅張板を構成している。絶縁樹脂板１は、その厚みが０．３５ｍｍ未満ではその上下面に絶縁樹脂層３Ａ・３Ｂを被着させたり、あるいは絶縁樹脂板１および配線導体２Ａ・２Ｂおよび絶縁樹脂層３Ａ・３Ｂを貫通して複数の貫通孔４を形成したりする際等に熱や外力等の影響で配線基板に反りや変形が発生して配線基板に要求される平坦度を確保できなくなってしまう危険性が大きなものとなり、他方、０．４５ｍｍを超えると、後述するように貫通孔４の内部にめっきを充填して貫通導体５を形成するときに、貫通孔４の内部にめっき液が浸入しにくくなり、貫通導体５を良好に形成することが困難となる。したがって、絶縁樹脂板１の厚みは０．３５〜０．４５ｍｍの範囲が好ましい。
【００１２】
なお、絶縁樹脂板１は、ガラスクロスやアラミドクロスに含浸させるエポキシ樹脂やビスマレイミドトリアジン樹脂・ポリフェニレンエーテル樹脂等の樹脂中にシリカやアルミナあるいはアラミド樹脂等から成るフィラーをガラスクロスやアラミドクロス等の繊維部分と樹脂部分とでレーザ光の透過度が略同等となる程度に含有させておけば、後述するように絶縁樹脂板１にレーザ光で貫通孔４を穿孔する際に、貫通孔４を絶縁樹脂板１に略均一な大きさで良好に形成することが可能となる。したがって、絶縁樹脂板１のガラスクロスやアラミドクロスに含浸させるエポキシ樹脂やビスマレイミドトリアジン樹脂・ポリフェニレンエーテル樹脂等の樹脂中にはシリカやアルミナあるいはアラミド樹脂等から成るフィラーをガラスクロスやアラミドクロス等の繊維部分と樹脂部分とでレーザ光の透過度が略同等となるように含有させておくことが好ましい。
【００１３】
また、絶縁樹脂板１の上下面に被着された配線導体２Ａ・２Ｂは、銅箔から成り、主として電源層やグランド層として機能する配線導体パターンＷとこの配線導体パターンＷから電気的に独立したダミー導体パターンＤとを有し、その厚みが７〜１２μｍ、その表面の算術平均粗さＲａが０．２〜２μｍ程度である。配線導体２Ａ・２Ｂは、その厚みが７μｍ未満の場合、電源層やグランド層としての配線導体パターンＷに対して十分な電気特性を付与することができず、他方、１２μｍを超える場合、後述するように絶縁樹脂板１と配線導体２Ａ・２Ｂおよび絶縁樹脂層３Ａ・３Ｂとを貫通する貫通孔４をレーザ加工により穿孔する場合に、貫通孔４を安定して形成することが困難となる。したがって、配線導体２Ａ・２Ｂの厚みは、７〜１２μｍの範囲が好ましい。
【００１４】
なお、配線導体２Ａ・２Ｂは、貫通孔４により貫通されるとともに後述する貫通導体５に接する配線導体パターンＷまたはダミー導体パターンＤを全ての貫通孔４に対応して有するように形成しておくと、貫通孔４をレーザ加工により穿孔する際に全ての貫通孔４においてレーザ光の吸収反射を略同じとして全ての貫通孔４を略均一な大きさおよび形状に形成することができる。したがって、配線導体２Ａ・２Ｂは、貫通孔４により貫通される配線導体パターンＷまたはダミー導体パターンＤを全ての貫通孔４に対応して有するように形成しておくことが好ましい。
【００１５】
この場合、ダミー導体パターンＤは、その直径が貫通孔４の直径よりも４０〜１００μｍ程度大きな略円形のパターンとすればよく、配線導体パターンＷとの間に３０〜６０μｍ程度の幅の間隔を設ければよい。ダミー導体パターンＤの直径が貫通孔４の直径よりも４０μｍ未満大きな場合には、レーザ加工により貫通孔４を穿孔する際にダミー導体パターンＤを正確に貫通することが困難となり、他方、１００μｍを超えて大きな場合には、配線導体パターンＷの面積を広く採ることが困難となる。また、ダミー導体パターンＤと配線導体パターンＷとの間隔が３０μｍ未満の場合には、ダミー導体パターンＤと配線導体パターンＷとの間の電気的絶縁が良好に保てなくなる傾向にあり、他方、６０μｍを超えると、配線導体パターンＷの面積を広く採ることが困難となる。
【００１６】
また、配線導体２Ａ・２Ｂは、その表面の算術平均粗さＲａが０．２μｍ未満の場合、配線導体２Ａ・２Ｂと絶縁樹脂層３Ａ・３Ｂとが強固に密着せずに配線導体２Ａ・２Ｂと絶縁樹脂層３Ａ・３Ｂとの間で剥離が発生しやすくなる傾向にあり、他方２μｍを超えると、そのような粗い面を安定かつ効率良く形成することが困難となる傾向にある。したがって、配線導体２Ａ・２Ｂ表面の算術平均粗さＲａは０．２〜２μｍの範囲が好ましい。
【００１７】
また、絶縁樹脂板１の上下面に被着された絶縁樹脂層３Ａ・３Ｂはエポキシ樹脂やビスマレイミドトリアジン樹脂・ポリフェニレンエーテル樹脂等の熱硬化性樹脂から成り、レーザ光に対する分解度合いが絶縁樹脂板１よりも大きく、その表面に配線導体層６Ａ・６Ｂが被着されている。絶縁樹脂層３Ａ・３Ｂは、互いに絶縁すべき配線導体２Ａ・２Ｂと配線導体層６Ａ・６Ｂとを電気的に絶縁するための絶縁間隔を提供するためのものであり、その厚みが配線導体２Ａ・２Ｂ上で２５〜４５μｍである。この絶縁樹脂層３Ａ・３Ｂは、その厚みが配線導体２Ａ・２Ｂ上で２５μｍ未満の場合、互いに絶縁すべき配線導体２Ａ・２Ｂと配線導体層６Ａ・６Ｂとを電気的に良好に絶縁することができなくなり、他方、４５μｍを超えると、絶縁樹脂板１および配線導体２Ａ・２Ｂならびに絶縁樹脂層３Ａ・３Ｂを貫通する貫通孔４をレーザ加工により穿孔する際に貫通孔４を良好に形成することが困難となる。したがって、絶縁層３Ａ・３Ｂの厚みは配線導体２Ａ・２Ｂ上で２５〜４５μｍの範囲が好ましい。
【００１８】
配線導体層６Ａ・６Ｂは、厚みが８〜３０μｍの銅めっき膜から成り、電源配線およびグランド配線および信号配線を具備する配線パターンを形成している。そして、例えば上面側の配線導体層６Ａの露出する一部に図示しない電子部品の電極が半田を介して接続されるとともに、下面側の配線導体層６Ｂの露出する一部が図示しない他の配線基板等に半田を介して接続される。
【００１９】
これらの配線導体層６Ａ・６Ｂは、その厚みが８μｍ未満であると、配線パターンの電気抵抗が高いものとなり、他方、３０μｍを超えると、配線パターンを高密度に形成することが困難となる。したがって、配線導体層６Ａ・６Ｂの厚みは、８〜３０μｍの範囲が好ましい。
【００２０】
さらに、本発明の製造方法により製作される配線基板においては、絶縁樹脂板１および配線導体２Ａ・２Ｂおよび絶縁樹脂層３Ａ・３Ｂを貫通して貫通孔４がレーザ加工により形成されており、この貫通孔４の内部にめっきを充填することにより貫通導体５が形成されている。貫通孔４は、貫通導体５を絶縁樹脂層３Ａの上面から絶縁樹脂層３Ｂの下面にかけて導出させるための導出路を提供するためのものである。この貫通孔４は、絶縁樹脂層３Ａ・３Ｂのレーザ光に対する分解度合いを絶縁樹脂板１よりも大きいものとしておくことにより、絶縁樹脂板１においては直径が７５〜１１５μｍでその内面が絶縁樹脂板１の上下面と垂直であり、絶縁樹脂層３Ａ・３Ｂにおいてはその内面が絶縁樹脂板１の上下面と垂直な方向から１０〜３０°の角度で傾いて外側に向けて拡径する、すなわち広がった形状となっている。
【００２１】
このように、本発明の製造方法により製作される配線基板によれば、貫通孔４はレーザ加工により形成され、その直径が絶縁樹脂板１において７５〜１１５μｍと小さく、かつその内面が絶縁樹脂層３Ａ・３Ｂにおいて絶縁樹脂板１の上下面と垂直な方向から１０〜３０°の角度で傾いて外側に向けて拡径する形状となっていることから、貫通導体５および配線導体層６Ａ・６Ｂを高密度で配置することができ、それにより極めて高密度な配線を有する配線基板を得ることができる。
【００２２】
また、貫通孔４はその直径が絶縁樹脂板１において７５〜１１５μｍと小さいものの、その内面が絶縁樹脂板１においてはその上下面と垂直でかつ絶縁樹脂層３Ａ・３Ｂにおいては絶縁樹脂板１の上下面と垂直な方向から１０〜３０°の角度で傾いて外側に向けて拡径する形状となっていることから、後述するように貫通孔４の内部にめっきを充填させて貫通導体５を形成する際に、貫通導体５を形成するためのめっき液が貫通孔４の内部に良好に入り込み、その結果、貫通孔４の内部に貫通導体５を良好に形成することができる。
【００２３】
なお、絶縁樹脂板１における貫通孔４の直径が７５μｍ未満の場合、貫通孔４の内部にめっきを充填させて貫通導体５を形成する際に、貫通導体５を形成するためのめっき液が貫通孔４の内部に良好に入り込まずに貫通孔４の内部に貫通導体５を良好に形成することが困難となり、他方、１１５μｍを超えると、貫通導体５および配線導体層６Ａ・６Ｂを高密度で配置することが困難となる。したがって、絶縁樹脂板１における貫通孔４の直径は、７５〜１１５μｍの範囲が好ましい。
【００２４】
また、絶縁樹脂板１における貫通孔４の内面が絶縁樹脂板１の上下面に対して垂直でない場合、貫通孔４の内部にめっきを充填して貫通導体５を形成する際に貫通孔４の内部に気泡が取り残されやすく、そのため貫通導体５を形成するためのめっき液が気泡の取り残された部分に良好に届かずに貫通孔４の内部に貫通導体５を良好に形成することが困難となる。したがって、絶縁樹脂板１における貫通孔４の内面は、絶縁樹脂板１の上下面に対して垂直であることが好ましい。
【００２５】
また、貫通孔４の内面が絶縁樹脂層３Ａ・３Ｂにおいて外側に向けて傾く角度が絶縁樹脂板１の上下面に対して垂直な方向から１０°未満の場合、貫通孔４の内部にめっきを充填させて貫通導体５を形成する際に、貫通導体５を形成するためのめっき液が貫通孔４の内部に良好に入り込まずに貫通孔４の内部に貫通導体５を良好に形成することが困難となり、他方、３０°を超えるとそのような角度で内面が外側に向かって拡がる貫通孔４を安定して効率よく形成することが困難となる。したがって、貫通孔４の内面が絶縁樹脂層３Ａ・３Ｂにおいて外側に向けて傾く角度は、垂直方向から１０〜３０°の範囲が好ましい。
【００２６】
貫通孔４の内部にめっきを充填することにより形成された貫通導体５は、無電解銅めっきおよび電解銅めっきから成り、絶縁樹脂板１および絶縁樹脂層３Ａ・３Ｂを挟んで上下に位置する配線導体２Ａ・２Ｂおよび配線導体層６Ａ・６Ｂ同士を互いに電気的に接続する接続導体として機能する。
【００２７】
さらに、絶縁樹脂層３Ａ・３Ｂの表面には、エポキシ樹脂やビスマレイミドトリアジン樹脂・ポリフェニレンエーテル樹脂等の熱硬化性樹脂から成るソルダーレジスト７が被着されている。ソルダーレジスト７は、配線導体層６Ａ・６Ｂを保護するとともに配線導体層６Ａ・６Ｂにおける配線パターン同士を電気的に良好に絶縁するための保護層として機能し、配線導体層６Ａ・６Ｂの一部を露出させる所定のパターンに被着形成されている。
【００２８】
なお、ソルダーレジスト７は、その配線導体層６Ａ・６Ｂ上における厚みが１０μｍ未満であると、配線導体層６Ａ・６Ｂを良好に保護することができなくなるとともに配線導体層６Ａ・６Ｂにおける配線パターン同士を電気的に良好に絶縁することができなくなる傾向にあり、他方、４０μｍを超えると、ソルダーレジスト７を所定のパターンに形成することが困難となる傾向にある。したがって、ソルダーレジストの配線導体層６Ａ・６Ｂ上における厚みは、１０〜４０μｍの範囲が好ましい。
【００２９】
次に、図１に示した配線基板を本発明の製造方法により製造する方法について図２（ａ）〜（ｈ）を参照して詳細に説明する。なお、図２（ａ）〜（ｈ）は、本発明の配線基板の製造方法を説明するための工程毎の部分断面図である。
【００３０】
まず、図２（ａ）に部分断面図で示すように、例えばガラスクロスやアラミドクロスにエポキシ樹脂やビスマレイミドトリアジン樹脂・ポリフェニレンエーテル樹脂の樹脂を含浸させた有機系絶縁材料から成る厚みが０．３５〜０．４５ｍｍの絶縁樹脂板１の上下面に厚みが７〜１２μｍの銅箔から成る配線導体２Ａ・２Ｂが被着形成された両面銅張板を準備する。なお、配線導体２Ａ・２Ｂはその表面の算術平均粗さＲａが０．２〜２μｍ程度となるように、その表面を粗化しておく。
【００３１】
絶縁樹脂板１は、その厚みが０．３５ｍｍ未満では、その上下面に絶縁樹脂層３Ａ・３Ｂを被着させたり、あるいは絶縁樹脂板１および配線導体２Ａ・２Ｂならびに絶縁樹脂層３Ａ・３Ｂを貫通して複数の貫通孔４を形成する際等に熱や外力等の影響で配線基板に反りや変形が発生して配線基板に要求される平坦度を確保できなくなってしまう危険性が大きなものとなり、他方、０．４５ｍｍを超えると、後述するように貫通孔４の内部にめっきを充填して貫通導体５を形成するときに、貫通孔４の内部にめっき液が浸入しにくくなり、貫通導体５に断線が発生しやすくなる。したがって、絶縁樹脂板１の厚みは０．３５〜０．４５ｍｍの範囲が好ましい。
【００３２】
また、配線導体２Ａ・２Ｂは、その厚みが７μｍ未満の場合、配線導体２Ａ・２Ｂのパターンに電源層やグランド層としての十分な電気特性を付与することができず、他方、１２μｍを超える場合、後述するように絶縁樹脂板１と配線導体２Ａ・２Ｂおよび絶縁樹脂層３Ａ・３Ｂとを貫通する貫通孔４をレーザ加工により穿孔する場合に、直径が７５〜１３０μｍの貫通孔４を安定して形成することが困難となる。したがって、配線導体２Ａ・２Ｂの厚みは、７〜１２μｍの範囲が好ましい。
【００３３】
また、配線導体２Ａ・２Ｂは、その表面の算術平均粗さＲａが０．２μｍ未満の場合、後述するように、絶縁樹脂板１の上下面に絶縁樹脂層３Ａ・３Ｂを被着させる際に、配線導体２Ａ・２Ｂと絶縁樹脂層３Ａ・３Ｂとが強固に密着せずに配線導体２Ａ・２Ｂと絶縁樹脂層３Ａ・３Ｂとの間で剥離が発生しやすくなる傾向にあり、他方２μｍを超えると、そのような粗い面を安定かつ効率良く形成することが困難となる傾向にある。したがって、配線導体２Ａ・２Ｂ表面の算術平均粗さＲａは０．２〜２μｍの範囲が好ましい。
【００３４】
さらに、配線導体２Ａ・２Ｂは貫通孔４が形成される位置に貫通孔４により貫通される導体パターンを全ての貫通孔４に対応して設けておくと、レーザ加工により貫通孔４を形成する際に全ての貫通孔４においてレーザ光の吸収反射が均一となり、全ての貫通孔４を略均一に形成することができる。したがって、配線導体２Ａ・２Ｂは貫通孔４が形成される位置に貫通孔４により貫通される導体パターンを全ての貫通孔４に対応して設けておくことが好ましい。
【００３５】
このような配線導体２Ａ・２Ｂは、絶縁樹脂板１の上下全面に厚みが８〜１６μｍ程度の銅箔を貼着するとともに、この銅箔上に感光性のドライフィルムレジストを被着させ、次にこの感光性ドライフィルムレジストを従来周知のフォトリソグラフィー技術により露光・現像してパターン形成位置にドライフィルムレジストを有するエッチングマスクを形成し、次にエッチングマスクから露出した銅箔を塩化第２銅水溶液もしくは塩化第２鉄水溶液から成るエッチング液を用いてエッチング除去し、最後にエッチングマスクを剥離した後、塩化第２銅水溶液に蟻酸が含有された粗化液を用いてその表面をエッチングして粗化することによって形成される。
【００３６】
次に、図２（ｂ）に部分断面図で示すように、絶縁樹脂板１および配線導体２Ａ・２Ｂから成る両面銅張板の上下両面に、厚みが配線導体２Ａ・２Ｂ上で２５〜４５μｍの絶縁樹脂層３Ａ・３Ｂを被着形成する。この絶縁樹脂層３Ａ・３Ｂはエポキシ樹脂やビスマレイミドトリアジン樹脂・ポリフェニレンエーテル樹脂等の熱硬化型の樹脂から成り、炭酸ガスレーザ等のレーザ光に対する分解度合いが絶縁樹脂板１よりも大きい。
【００３７】
この絶縁樹脂層３Ａ・３Ｂは、その厚みが配線導体２Ａ・２Ｂ上で２５μｍ未満の場合、互いに絶縁すべき配線導体２Ａ・２Ｂと配線導体層６Ａ・６Ｂとを電気的に良好に絶縁することができなくなり、他方、４５μｍを超えると、絶縁樹脂板１および配線導体２Ａ・２Ｂならびに絶縁樹脂層３Ａ・３Ｂを貫通する貫通孔４をレーザ加工により穿孔する際に、直径が７５〜１３０μｍの貫通孔４を良好に形成することが困難となる。したがって、絶縁層３Ａ・３Ｂの厚みは配線導体２Ａ・２Ｂ上で２５〜４５μｍの範囲が好ましい。
【００３８】
なお、絶縁樹脂板１の上下面に配線導体２Ａ・２Ｂが被着されて成る両面銅張板の上下両面に絶縁樹脂層３Ａ・３Ｂを被着形成するには、半硬化状態の熱硬化性樹脂のフィルムを両面銅張板の上下両面に真空ラミネータで仮圧着した後、これを熱処理して硬化させる方法が採用される。
【００３９】
次に図２（ｃ）に部分断面図で示すように、レーザ加工により絶縁樹脂層３Ａ・３Ｂおよび配線導体２Ａ・２Ｂならびに絶縁樹脂板１を貫通する直径が７５〜１３０μｍの複数の貫通孔４を穿孔する。このとき、絶縁樹脂層３Ａ・３Ｂのレーザ光に対する分解度合いを絶縁樹脂板１のレーザ光に対する分解度合いよりも大きくしておくと、貫通孔４は、絶縁樹脂層３Ａ・３Ｂにおいて外側に向けて拡径する形状となる。
【００４０】
このように、貫通孔４の直径を７５〜１３０μｍと小さいものとすることから、後述するように貫通導体５および配線導体層６Ａ・６Ｂを形成する際に貫通導体５および配線導体層６Ａ・６Ｂを高密度で配置することができ、それにより高密度な配線基板を得ることができる。また、貫通孔４の直径が絶縁樹脂層３Ａ・３Ｂの部位で外側に向かって広がる形状としておくと、後述するように貫通孔４の内部にめっきを充填して貫通導体５を形成する際に、貫通導体５を形成するためのめっき液が貫通孔４の内部に良好に入り込み、その結果、貫通孔４の内部に貫通導体５を良好に形成することができる。
【００４１】
なお、貫通孔４の直径が７５μｍ未満の場合、貫通孔４の内部にめっきを充填して貫通導体５を形成する際に、貫通導体５を形成するためのめっき液が貫通孔４の内部に良好に入り込まず、貫通孔４の内部に貫通導体５を良好に形成することができなくなり、他方、１３０μｍを超えると、貫通導体５および配線導体層６Ａ・６Ｂを高密度で配置することが困難となる。したがって、貫通孔４の直径は、７５〜１３０μｍの範囲が好ましい。
【００４２】
また、貫通孔４の開口部における直径が絶縁樹脂板１における直径よりも１０μｍ未満大きい場合には、貫通孔４の内部にめっきを充填して貫通導体５を形成する際に、貫通導体５を形成するためのめっき液が貫通孔４の内部に良好に入り込まずに貫通孔４の内部に貫通導体５を良好に形成することが困難となり、他方、５０μｍを超えて大きな場合には、そのような形状を有する貫通孔４を安定して形成することが困難となる。したがって、貫通孔４の開口部における直径は、絶縁樹脂板１における直径よりも１０〜５０μｍ大きくしておくことが好ましい。
【００４３】
なお、絶縁樹脂層３Ａ・３Ｂおよび配線導体２Ａ・２Ｂおよび絶縁樹脂板１に貫通孔４を形成するには、絶縁樹脂層３Ａ・３Ｂ上に例えばレーザ光のエネルギーを良好に吸収する黒色もしくは黒色に近い色を有する樹脂から成るレーザ加工用シートを貼着し、このレーザ加工用シートの上から７〜１２ｍＪの出力の炭酸ガスレーザ光を５０〜５００μ秒のパルス幅で所定の位置に照射して貫通孔４を穿孔する方法が採用される。このとき、炭酸ガスレーザ光の出力が７ｍＪ未満だと貫通孔４を十分な大きさに穿孔することが困難となる傾向にあり、他方、１２ｍＪを超えると絶縁樹脂層３Ａ・３Ｂにおける貫通孔４の直径が大きくなりすぎてしまう傾向にある。したがって、照射する炭酸ガスレーザ光は、その出力が７〜１２ｍＪでパルス幅が５０〜５００μ秒の範囲であることが好ましい。なお、レーザ加工用シートは、貫通孔４を穿孔した後に剥離する。このように貫通孔４をレーザ加工により形成することにより、直径が７５〜１３０μｍで、絶縁樹脂層３Ａ・３Ｂにおいて外側に向けて拡径する形状の貫通孔４を容易に形成することができる。なお、この場合、貫通孔４の内面にはレーザ加工の熱によって厚みが数μｍの、絶縁樹脂板１や絶縁樹脂層３Ａ・３Ｂに含まれる樹脂の炭化層８が形成される。
【００４４】
次に、図２（ｄ）に部分断面図で示すように、貫通孔４内面の炭化層８および絶縁樹脂層３Ａ・３Ｂの表面に厚みが１〜３μｍの無電解銅めっきから成るめっき膜１３Ａを被着させる。なお、めっき膜１３Ａを被着させるには、例えば塩化アンモニウム系酢酸パラジウムを含有するパラジウム活性液を使用して貫通孔４の内面および絶縁樹脂層３Ａ・３Ｂの表面にパラジウム触媒を付着させるとともに、その上に硫酸銅系の無電解銅めっき液を用いてめっき膜１３Ａを被着させればよい。このとき、貫通孔４は、絶縁樹脂層３Ａ・３Ｂにおいて外側に向けて拡径していることから、貫通孔４の内部に無電解銅めっき液が良好に浸入し、その結果、貫通孔４内面の炭化層８および絶縁樹脂層３Ａ・３Ｂの表面にめっき膜１３Ａを略均一な厚みに良好に被着させることができる。
【００４５】
なお、めっき膜１３Ａを被着させる前に絶縁樹脂層３Ａ・３Ｂ表面および貫通孔４内面を例えば過マンガン酸カリウム溶液や過マンガン酸ナトリウム溶液から成る粗化液を用いて粗化しておくとめっき膜１３Ａを強固に被着させることができる。したがって、めっき膜１３Ａを被着させる前に、絶縁樹脂層３Ａ・３Ｂ表面および貫通孔４内面を例えば過マンガン酸カリウム溶液や過マンガン酸ナトリウム溶液から成る粗化液を用いて粗化しておくことが好ましい。
【００４６】
次に、図２（ｅ）に部分断面図で示すように、貫通孔４内面の炭化層８をこの上に被着されためっき膜１３Ａとともにエッチング除去する。なお、このエッチングに使用するエッチング液としては、硫酸と過酸化水素水の混合溶液または塩化第２銅水溶液または塩化第２鉄水溶液から成るエッチング液を用いればよい。この場合、めっき膜１３Ａの形成時にめっき膜１３Ａが炭化層８の微視的な凹凸内に入り込んでめっき膜１３Ａの成膜時の応力が炭化層８に良好に作用して炭化層８が剥離されやすくなっている。したがって、炭化層８は、エッチング除去によりめっき膜１３Ａとともに良好に除去される。なお、この際、絶縁樹脂層３Ａ・３Ｂ表面のめっき膜１３Ａも同時に除去する。
【００４７】
次に、図２（ｆ）に示すように、炭化層８およびめっき膜１３Ａが除去された貫通孔４の内面およびめっき膜１３Ａが除去された絶縁樹脂層３Ａ・３Ｂの表面に、厚みが１〜３μｍの無電解銅めっきから成る無電解銅めっき層１３Ｂを被着させる。なお、無電解銅めっき層１３Ｂを被着させるには、例えば塩化アンモニウム系酢酸パラジウムを含有するパラジウム活性液を使用して貫通孔４の内面および絶縁樹脂層３Ａ・３Ｂの表面にパラジウム触媒を付着させるとともに、その上に硫酸銅系の無電解銅めっき液を用いて無電解銅めっきを被着させればよい。このとき、貫通孔４は、絶縁樹脂層３Ａ・３Ｂにおいて外側に向けて拡径していることから、貫通孔４の内部に無電解銅めっき液が良好に浸入し、その結果、貫通孔４の内面および絶縁樹脂層３Ａ・３Ｂの表面に無電解銅めっき層１３Ｂを略均一な厚みに良好に被着させることができる。
【００４８】
なお、無電解銅めっき層１３Ｂを被着させる前に絶縁樹脂層３Ａ・３Ｂ表面および貫通孔４の内面を、例えば過マンガン酸カリウム溶液や過マンガン酸ナトリウム溶液から成る粗化液を用いてその算術平均粗さＲａが０．２〜２μｍ程度になるように粗化しておくと無電解銅めっき層１３Ｂを強固に被着させることができる。したがって、無電解銅めっき層１３Ｂを被着させる前に絶縁樹脂層３Ａ・３Ｂ表面および貫通孔４の内面を、例えば過マンガン酸カリウム溶液や過マンガン酸ナトリウム溶液から成る粗化液を用いてその算術平均粗さＲａが０．２〜２μｍ程度になるように粗化しておくことが好ましい。このとき、貫通孔４の内面は炭化層８が除去されていることから貫通孔４の内面で炭化層８を起点に無電解銅めっき層１３Ｂが剥離するようなことが無く、貫通孔４の内面に無電解銅めっき層１３Ｂを強固に被着するすることができる。
【００４９】
次に、図２（ｇ）に示すように絶縁層３Ａ・３Ｂ上の無電解銅めっき層１３Ｂ上にめっき用マスク１４を被着させるとともに、めっき用マスク１４から露出した無電解銅めっき層１３Ｂ上に電解銅めっきを被着させ、貫通孔４の内部にめっきを充填させて成る貫通導体５を形成するとともに絶縁樹脂層３Ａ・３Ｂ表面にパターン形成部位が選択的に厚く被着された無電解銅めっきと電解銅めっきとから成るめっき層１３Ｃを形成する。
【００５０】
なお、めっき用マスク１４は、例えば感光性ドライフィルムレジストを絶縁樹脂層３Ａ・３Ｂ上の無電解銅めっき層１３Ｂ上に被着させるとともに、このドライフィルムレジストをフォトリソグラフィー技術により露光・現像して所定のパターンに加工することによって形成する。
【００５１】
また、電解銅めっきを被着させるための電解銅めっき液としては、例えば、硫酸銅系から成る電解銅めっき液を用いればよい。このとき、貫通孔４は、絶縁樹脂層３Ａ・３Ｂにおいて外側に向けて拡径していることから、貫通孔４の内部に電解銅めっき液が良好に浸入し、その結果、貫通孔４の内部が電解銅めっきにより良好に充填されるとともにな絶縁樹脂層３Ａ・３Ｂ表面の無電解めっき層１３Ｂ上に電解銅めっき層が良好に被着される。
【００５２】
次に、図２（ｈ）に部分断面図で示すように、めっき用マスク１４を剥離するとともにめっき用マスク１４の下にあった無電解銅めっき層１３Ｂが消滅するまでめっき層１３Ｃをエッチングし、絶縁樹脂層３Ａ・３Ｂの表面に配線導体層６Ａ・６Ｂを形成する。
【００５３】
なお、めっき層１３Ｃをエッチングするには、硫酸と過酸化水素水の混合溶液または塩化第２銅水溶液または塩化第２鉄水溶液から成るエッチング液を用いればよい。
【００５４】
このとき、貫通導体４の内面は炭化層８が除去されていることから、貫通導体５が炭化層８を起点にして剥離してしまうようなことはない。したがって、本発明の製造方法によると、貫通導体５と配線導体２Ａ・２Ｂとが常に良好に接続された、信頼性の高い高密度配線の配線基板を得ることができる。
【００５５】
最後に、絶縁樹脂層３Ａ・３Ｂの表面にエポキシ樹脂やビスマレイミドトリアジン樹脂・ポリフェニレンエーテル等の熱硬化性樹脂から成るソルダーレジスト７を被着させることにより図１に示す本発明の配線基板が完成する。
【００５６】
なお、ソルダーレジスト７は、ソルダーレジスト７用の感光性の樹脂ペーストを従来周知のスクリーン印刷法を採用して配線導体層６Ａ・６Ｂが形成された絶縁樹脂層３Ａ・３Ｂ上に印刷塗布し、これを従来周知のフォトリソグラフィー技術を採用して所定のパターンに露光・現像することによって形成される。
【００５７】
【発明の効果】
本発明の配線基板の製造方法によれば、レーザ加工により形成された貫通孔の内面の炭化層上にめっき膜を被着させた後、炭化層をめっき膜とともにエッチング除去し、さらに炭化層およびめっき膜が除去された貫通孔の内部にめっきを充填して貫通導体を形成することから、めっき膜の形成時にめっき膜が炭化層の微視的な凹凸内に入り込んでめっき膜の成膜時の応力が炭化層に良好に作用して炭化層が剥離されやすくなり、炭化層およびめっき膜をエッチング除去する際に炭化層がめっき膜とともに良好に除去され、その結果、貫通導体が炭化層を起点にして剥離することがない配線基板を得ることができる。
【図面の簡単な説明】
【図１】本発明の製造方法により製作される配線基板の実施の形態の一例を示す部分断面図である。
【図２】（ａ）〜（ｈ）は、本発明の配線基板の製造方法を説明するための工程毎の部分断面図である。
【符号の説明】
１・・・・・・・絶縁樹脂板
２Ａ・２Ｂ・・・配線導体
３Ａ・３Ｂ・・・絶縁樹脂層
４・・・・・・・貫通孔
５・・・・・・・貫通導体
６Ａ・６Ｂ・・・配線導体層
８・・・・・・・炭化層
１３Ａ・・・・・・めっき膜
【図１】
2004228362.tif 000003
【図２】
2004228362.tif 000004